(57)【特許請求の範囲】
【請求項１】
アクリル系重合体と、可塑剤を含む、プラスチゾル組成物の製造方法であって、
前記アクリル系重合体が、アクリル系単量体混合物（ａ）を重合して重合体（Ａ）を得る工程（１）と、前記重合体（Ａ）を含む分散液中でアクリル系単量体混合物（ｂ）を重合する工程（２）を含む方法で製造され、
前記アクリル系単量体混合物（ａ）中に、水酸基を有する単量体が含まれ、
前記アクリル系単量体混合物（ｂ）中に、アセトアセチル基またはブロックイソシアネート基を有する単量体が含まれ、
前記重合体（Ａ）の溶解パラメーター（ＳＡ）と前記アクリル系単量体混合物（ｂ）を重合して得られる重合体（Ｂ）の溶解パラメーター（ＳＢ）が異なる、
プラスチゾル組成物の製造方法。
【請求項２】
前記アクリル系単量体混合物（ｂ）１００ｍｏｌ％中に、アセトアセチル基またはブロックイソシアネート基を有する単量体が０．７〜１５ｍｏｌ％含まれる、請求項１に記載のプラスチゾル組成物の製造方法。
【請求項３】
前記アクリル系単量体混合物（ａ）１００ｍｏｌ％中に、水酸基を有する単量体が０．１〜１５ｍｏｌ％含まれる、請求項１に記載のプラスチゾル組成物の製造方法。
【発明の詳細な説明】
【技術分野】
【０００１】
本発明は、塗板への密着性と貯蔵安定性に優れたプラスチゾル組成物に好適なアクリル系重合体およびその製造方法、これを用いたプラスチゾル組成物に関する。
【背景技術】
【０００２】
重合体と可塑剤を含むプラスチゾル組成物は、例えば、自動車アンダーコート、自動車ボディーシーラー、壁紙、カーペットバッキング材、床材および玩具等の用途に使用されている。【０００３】
塩化ビニル樹脂を含むプラスチゾル組成物を使用した場合、例えば自動車アンダーコート、自動車ボディーシーラーの用途では、自動車をリサイクルする際のシュレッダーダストの溶融工程で、設備を損傷させる原因となる塩化水素等が発生する。そこで塩化ビニル樹脂の使用量を抑制するために、アクリル系重合体を含むプラスチゾル組成物の検討が行われている。さらに近年の環境問題に対応する為に、自動車の塗装工程での塗装および焼き付け工程において、従来に比べ加熱温度の低温化や焼付け時間の短縮化が行われている。【０００４】
例えば特許文献１には、ブロックイソシアネート基を有する単量体を重合したアクリル系重合体を含む、電着塗装面に密着性の良いプラスチゾル組成物が記載されている。特許文献２には、水酸基を有する単量体を重合した多層構造のアクリル系重合体を含む、貯蔵安定性に優れたプラスチゾル組成物が記載されている。
【先行技術文献】
【特許文献】
【０００５】
【特許文献１】国際公開第２００７／０９７４２８号公報
【特許文献２】国際公開第２００８／０９０９０６号公報
【発明の概要】
【発明が解決しようとする課題】
【０００６】
特許文献１記載のプラスチゾル組成物に用いられているアクリル系重合体は水酸基を有する単量体を重合しておらず、特許文献２記載のプラスチゾル組成物に用いられているアクリル系重合体はアセトアセチル基またはブロックイソシアネート基を有する単量体を重合していない。そのため加熱時間・温度が十分でない場合に電着塗装面への接着性が不十分となるおそれがある。【０００７】
本発明はこのような課題を解決すべくなされたものである。すなわち本発明の目的は、従来に比べて加熱時間が短く、加熱温度が低くとも、電着塗料が塗られた塗板への十分な密着性が得られ、貯蔵安定性にも優れたプラスチゾル組成物に好適なアクリル系重合体を提供することにある。
【課題を解決するための手段】
【０００８】
本発明は、アクリル系単量体混合物（ａ）を重合して重合体（Ａ）を得る工程（１）と、  前記重合体（Ａ）を含む分散液中でアクリル系単量体混合物（ｂ）を重合する工程（２）を含むアクリル系重合体の製造方法であって、前記アクリル系単量体混合物（ａ）中に、水酸基を有する単量体が含まれ、前記アクリル系単量体混合物（ｂ）中に、アセトアセチル基またはブロックイソシアネート基を有する単量体が含まれ、前記重合体（Ａ）の溶解パラメーター（ＳＡ）と前記アクリル系単量体混合物（ｂ）を重合して得られる重合体（Ｂ）の溶解パラメーター（ＳＢ）が異なる、アクリル系重合体の製造方法である。【０００９】
また本発明は、上記製造方法から得られるアクリル系重合体である。【００１０】
また本発明は、上記アクリル系重合体と可塑剤を含むプラスチゾル組成物である。
【発明の効果】
【００１１】
本発明の方法により製造されるアクリル系重合体を用いれば、加熱時間が短く、加熱温度が低くとも、電着塗料が塗られた塗板への密着性と貯蔵安定性に優れたプラスチゾル組成物が得られる。
【発明を実施するための形態】
【００１２】
［工程（１）］
本発明における工程（１）は、アクリル系単量体混合物（ａ）を重合して重合体（Ａ）を得る工程である。
【００１３】
工程（１）で用いるアクリル系単量体混合物（ａ）は、水酸基を有する単量体を含むことが必要である。水酸基を有する単量体を含むことにより、加熱時間が短く、加熱温度が低い場合であっても基材との接着性が向上する。水酸基を有する単量体としては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸ジペンタエリスリトールヘキサ等の水酸基を有する（メタ）アクリル酸エステルが挙げられる。これらは１種単独でまたは２種類以上を組み合わせて使用できる。特に、他のアクリル系単量体との共重合性の点から、（メタ）アクリル酸２−ヒドロキシプロピル、（メタ）アクリル酸２−ヒドロキシエチルが好ましい。
【００１４】
水酸基を有する単量体は、加熱温度が低く、加熱時間が短い場合であっても基材との接着性が良好となる点から、アクリル系単量体混合物（ａ）１００ｍｏｌ％中に、０.１ｍｏｌ％以上含まれることが好ましい。また、プラスチゾル組成物としての物性を保てる点から、その含有量は１５ｍｏｌ％以下であることが好ましい。最も好ましくは１.０ｍｏｌ％以上、１０ｍｏｌ％以下である。
【００１５】
アクリル系単量体混合物（ａ）に含まれる水酸基を含有する単量体以外の単量体としては、例えば、（メタ）アクリル酸メチル、（メタ）アクリル酸ブチル、（メタ）アクリル酸２−エチルヘキシル、（メタ）アクリル酸オクチル、（メタ）アクリル酸２−アセトアセトキシエチル、（メタ）アクリル酸ジメチルアミノエチル、（メタ）アクリル酸ジエチルアミノエチル等の（メタ）アクリル酸エステルや酢酸ビニル等の不飽和カルボン酸エステル類、（メタ）アクリル酸等の不飽和カルボン酸、アクリロニトリル、アクリルアミドが挙げられる。これらは１種単独でまたは２種類以上を組み合わせて使用できる。なお、「（メタ）アクリル酸」はアクリル酸とメタクリル酸の総称である。
【００１６】
アクリル系単量体混合物（ａ）は、可塑剤との相溶性の調整し易さの点から、メタクリル酸メチルおよびメタクリル酸ブチルの一方または双方を含むことが好ましい。メタクリル酸メチルおよびメタクリル酸ブチルの合計含有量は、アクリル系単量体混合物（ａ）１００ｍｏｌ％中、５５ｍｏｌ％以上が好ましい。また、メタクリル酸メチルとメタクリル酸ブチルのモル比は、２０／８０〜７５／２５が好ましい。さらに貯蔵安定性の点から、メタクリル酸メチルとして、メタクリル酸ｔ−ブチルを１０ｍｏｌ％以上含むことが好ましい。
【００１７】
アクリル系単量体混合物（ａ）は、アクリル系単量体以外の単量体を含んでいても良い。その具体例としては、スチレン、α−メチルスチレン、ビニルトルエン、ジビニルベンゼン等の芳香族ビニル化合物、塩化ビニル、塩化ビニリデン等の置換エチレン系化合物が挙げられる。
【００１８】
工程（１）におけるアクリル系単量体混合物（ａ）の重合は、公知の重合法により行えばよい。特に重合安定性の点から、乳化重合が好ましい。乳化重合は、乳化剤を用いた公知の方法で行うことができる。乳化剤としては、例えばアニオン性界面活性剤またはノニオン性界面活性剤を使用できる。
【００１９】
アニオン性界面活性剤の具体例としては、アルキルベンゼンスルホン酸塩、アルキルスルホン酸塩、アルキル硫酸エステル塩、脂肪酸金属塩、ポリオキシアルキルエーテル硫酸エステル塩、ポリオキシエチレンカルボン酸エステル硫酸エステル塩、ポリオキシエチレンアルキルフェニルエーテル硫酸エステル塩、コハク酸ジアルキルエステルスルホン酸塩が挙げられる。これらは１種単独でまたは２種類以上を組み合わせて使用できる。ノニオン性界面活性剤の具体例としては、ポリオキシエチレンアルキルフェニルエーテル、ポリオキシエチレンアルキルエーテル、ポリオキシエチレン脂肪酸エステル、ポリオキシエチレンソルビタン脂肪酸エステル、ポリオキシエチレンアルキルエーテルグリセリンホウ酸エステル、ポリオキシエチレンアルキルエーテルリン酸エステル、ポリオキシエチレン等のポリオキシエチレン鎖を分子内に有し界面活性能を有する化合物や、これら化合物のポリオキシエチレン鎖がオキシエチレンおよびオキシプロピレンの共重合体で代替されている化合物、ソルビタン脂肪酸エステル、脂肪酸グリセリンエステル、グリセリン脂肪酸エステル、ペンタエリスリトール脂肪酸エステルが挙げられる。これらは１種単独でまたは２種類以上を組み合わせて使用できる。界面活性剤の使用量は、アクリル系単量体混合物（ａ）１００質量部に対して、０.１〜５質量部が好ましい。
【００２０】
アクリル系単量体混合物（ａ）の重合には、重合開始剤として、例えば過酸化水素、水溶性無機過酸化物、または水溶性還元剤と有機過酸化物との組み合わせを用いることができる。
【００２１】
水溶性無機過酸化物の具体例としては、過硫酸カリウム、過硫酸アンモニウムが挙げられる。これらは１種単独でまたは２種類以上を組み合わせて使用できる。水溶性無機過酸化物の使用量は、アクリル系単量体混合物（ａ）１００質量部に対して、０.０１〜０.５質量部が好ましい。水溶性還元剤の具体例としては、エチレンジアミン四酢酸やそのナトリウム塩またはカリウム塩、これらの鉄、銅、クロム等の金属との錯化合物、スルフィン酸やそのナトリウム塩またはカリウム塩、Ｌ−アスコルビン酸やそのナトリウム塩またはカリウム塩、カルシウム塩、ピロリン酸第一鉄、硫酸第一鉄、硫酸第一鉄アンモニウム、亜硫酸ナトリウム、酸性亜硫酸ナトリウム、ホルムアルデヒドスルホキシル酸ナトリウム、還元糖類が挙げられる。これらは１種単独でまたは２種類以上を組み合わせて使用できる。有機過酸化物の具体例としては、クメンヒドロペルオキシド、ｐ−サイメンヒドロペルオキシド、ｔ−ブチルイソプロピルベンゼンヒドロペルオキシド、ジイソプロピルベンゼンヒドロペルオキシド、ｐ−メンタンヒドロペルオキシド、デカリンヒドロペルオキシド、ｔ−アミルヒドロペルオキシド、ｔ−ブチルヒドロペルオキシド、イソプロピルヒドロペルオキシド等のヒドロペルオキシド類が挙げられる。これらは１種単独でまたは２種類以上を組み合わせて使用できる。
【００２２】
アクリル系単量体混合物（ａ）の重合温度は、重合開始剤の種類や重合条件に応じて設定すれば良い。例えば、重合開始剤として過硫酸カリウム、過硫酸アンモニウム等の水溶性無機過酸化物を単独で使用する場合は、重合開始剤の１０時間半減期温度以上の温度であれば重合が可能である。好ましくは重合の安定性や時間短縮の点から重合開始剤の１０時間半減期温度よりも５度以上高い温度が良い。
【００２３】
アクリル系単量体混合物（ａ）の重合時間は、重合開始剤の種類や重合条件に応じて設定すれば良い。特に重合温度よって、適した重合時間は異なってくる。また、重合開始剤の熱分解が起こりラジカルを発生できる時間内に重合を行う必要がある。
【００２４】
アクリル系単量体混合物（ａ）の乳化重合は、種粒子となる重合体の存在下で行ってもよい。この重合体はソープフリー重合、微細懸濁重合等の公知の方法で製造できる。乳化重合は、一段階の反応で行っても良いし、多段階の反応で行っても良い。
【００２５】
以上説明したアクリル系単量体混合物（ａ）の乳化重合によって、重合体（Ａ）を含む分散液が得られる。
【００２６】
［工程（２）］
本発明における工程（２）は、重合体（Ａ）を含む分散液中でアクリル系単量体混合物（ｂ）を重合する工程である。工程（２）で用いるアクリル系単量体混合物（ｂ）は、アセトアセチル基またはブロックイソシアネート基を有する単量体を含む。
【００２７】
アセトアセチル基を有する単量体としては、例えば、（メタ）アクリル酸エステルのエステル部分のアルキル基（炭素数は好ましくは１〜６）に、アセトアセチル基が結合している単量体を使用できる。その具体例としては、（メタ）アクリル酸２−アセトアセトキシエチル、（メタ）アクリル酸２−アセトアセトキシプロピルが挙げられる。また（メタ）アクリルアミドの窒素原子に、アセトアセチル基を有するアルキル基（炭素数は好ましくは１〜６）が結合している単量体も使用できる。アセトアセチル基を有するアルキル基は、シアノ基、アミノ基等の他の基を有していても良い。その具体例としては、メタクリル酸２-シアノアセトアセトキシエチル、Ｎ−（２−アセトキシアミノエチル）（メタ）アクリルアミドが挙げられる。またアセト酢酸エステルのエステル部分がエチレン系炭化水素基（炭素数は好ましくは２〜６）である単量体も使用できる。その具体例としては、アセト酢酸アリル、アセト酢酸ビニル等が挙げられる。中でも、アクリル系単量体と共重合し易い点から、メタクリル酸２−アセトアセトキシエチルが好ましい。
【００２８】
ブロックイソシアネート基とは、遊離のイソシアネート基を反応させないためにブロック剤でイソシアネート基をブロックした構造を有する基である。ブロックイソシアネート基を有する単量体としては、例えば、（メタ）アクリル酸エステルのエステル部分のアルキル基（炭素数は好ましくは１〜６）に、ブロックイソシアネート基を含む基が結合している単量体を使用できる。その具体例としては、２−［（３,５―ジメチルピラゾリル）カルボニルアミノ］エチルメタクリレート、２−［０−（１'−メチルプロピリデンアミノ）カルボキシアミノ］エチルメタクリレートが挙げられる。特に、重合工程でのブロック剤の安定性の点から、２−［０−（１'−メチルプロピリデンアミノ）カルボキシアミノ］エチルメタクリレートが好ましい。
【００２９】
アセトアセチル基またはブロックイソシアネート基を有する単量体の含有量は、アクリル系単量体混合物（ｂ）１００ｍｏｌ％中、０.７〜１５ｍｏｌ％であると加熱温度が低く、加熱時間が短い場合であっても基材との接着性が良好となるため好ましい。これらの反応性官能基はプラスチゾル組成物中に配合される接着剤との架橋や、反応性官能基同士の反応によって粘度の上昇が起こるおそれがある。したがって貯蔵安定性の点からより好ましくは、０.７〜９.０ｍｏｌ％である。
【００３０】
アクリル系単量体混合物（ｂ）は、前記記載のアセトアセチル基またはブロックイソシアネート基を有する単量体を含む混合物であれば良い。アクリル系単量体混合物（ｂ）に用いるアセトアセチル基またはブロックイソシアネート基を有する単量体以外のアクリル系単量体としては、先に説明した混合物（ａ）に用いるアクリル系単量体と同様のものを用いることができる。
【００３１】
アクリル系単量体混合物（ｂ）に用いるアセトアセチル基またはブロックイソシアネート基を有する単量体以外のアクリル系単量体としては、工程（２）で得られるアクリル系重合体（Ｂ）が可塑剤に対して難相溶性を示すような種類のものを選択して使用することが好ましい。アクリル系重合体に可塑剤を加えてプラスチゾル組成物を調製する場合、そのアクリル系重合体が可塑剤に対して難相溶性を示せば、プラスチゾル組成物の貯蔵安定性が向上するからである。例えば可塑剤としてジイソノニルフタレートを用いる場合、アクリル系単量体としては、例えば（メタ）アクリル酸メチル、（メタ）アクリル酸ブチル、（メタ）アクリル酸、メタクリル酸２−ヒドロキシルエチルが好ましい。
【００３２】
さらに本発明では、重合体（Ａ）の溶解パラメーターの値（ＳＡ）と、アクリル系単量体混合物（ｂ）を重合して得られる重合体（Ｂ）の溶解パラメーターの値（ＳＢ）が異なることが必要である。溶解パラメーター（ＳＡ）と溶解パラメーター（ＳＢ）が異なることで、プラスチゾル組成物の貯蔵安定性と加熱後の塗膜物性の両立が可能となる。貯蔵安定性の点から、溶解パラメーターの値（ＳＢ）は溶解パラメーターの値（ＳＡ）よりも大きいことが好ましい。さらに、溶解パラメーターの値（ＳＢ）と溶解パラメーターの値（ＳＡ）の差が大きいと、種々の可塑剤に対してプラスチゾル組成物の貯蔵安定性と得られる塗膜物性が向上するため好ましい。
【００３３】
重合体の溶解パラメーターの値（重合体のＳＰ値）は、下記数式１より求められる。
【００３４】
【数１】
0005998938.tif 000002
（式（１）中、Ｍｉは単量体単位ｉ成分のモル分率を示し、ΣＭｉ＝１である。Ｓｐ（ｕｉ）は単量体単位ｉ成分のＳｐ値を示す。）
【００３５】
Ｓｐ（ｕｉ）は、ｐｏｌｙｍｅｒ  Ｅｎｇｉｎｅｅｒｉｎｇ  ａｎｄ  Ｓｃｉｅｎｃｅ，Ｖｏｌ．１４，１４７（１９７４）に記載されているＦｅｄｏｒｓの方法にて求めることができる。なお、後に記載する表１に、実施例で使用した単量体単位のＳｐ値（Ｓｐ（Ｕｉ））を示す。
【００３６】
アクリル系単量体混合物（ａ）とアクリル系単量体混合物（ｂ）との質量比（ａ）／（ｂ）は、７０／３０〜９５／５が好ましい。アクリル系単量体混合物（ｂ）の割合が５質量％以上であれば、重合体（Ａ）を重合体（Ｂ）で充分に被覆できる。これにより、プラスチゾル組成物の貯蔵安定性がより良好となる。またアクリル系単量体混合物（ｂ）の割合が、３０質量％以下であれば、プラスチゾル組成物から得られる塗膜の柔軟性がより向上する。さらに、塗膜等の成形体の引張強度の点から、アクリル系単量体混合物（ｂ）の割合は１５質量％以下がより好ましい。
【００３７】
工程（２）におけるアクリル系単量体混合物（ｂ）の重合は、工程（１）と同様に、公知の重合法により行えばよい。特に重合安定性の点から、乳化重合が好ましい。
【００３８】
アクリル系単量体混合物（ｂ）は、重合体（Ａ）を含む分散液へ一度に添加しても良いし、数回に分割して添加しても良い。その際は、分散液を攪拌しながら滴下し混合することが好ましい。
【００３９】
重合体（Ａ）を含む分散液へのアクリル系単量体混合物（ｂ）の添加および混合は、アクリル系単量体混合物（ｂ）の重合反応を一時的に阻害する為の重合禁止剤の存在下で行うことが好ましい。例えば、工程（１）のアクリル系単量体混合物（ａ）の重合反応終了後、工程（２）のアクリル系単量体混合物（ｂ）の添加に先立って、重合体（Ａ）を含む分散液に重合禁止剤を添加する方法や、アクリル系単量体混合物（ｂ）に予め重合禁止剤を配合し、これを重合体（Ａ）を含む分散液に添加および混合する方法がある。この重合禁止剤によって、重合開始剤によるラジカルの生成とラジカルによるアクリル系単量体混合物（ｂ）の重合反応の進行が抑制され、その間に分散液中の重合体（Ａ）とアクリル系単量体混合物（ｂ）が均一に混合される。そして、均一混合後にアクリル系単量体混合物（ｂ）の重合反応が開始され、重合体（Ａ）の表面がアクリル系単量体混合物（ｂ）の重合体で均一に被覆される。
【００４０】
重合禁止剤の具体例としては、ヒドロキノン、ｐ−メトキシフェノール、ｐ−ｔ−ブチルカテコール等のフェノール化合物、Ｎ,Ｎ−ジエチルヒドロキシルアミン、Ｎ−ニトロソフェニルヒドロキシルアミンアンモニウム塩（クペロン）等のヒドロキシルアミン化合物、ジチオベンゾイルジスルフィド、テトラエチルチウラムジスルフィド等の有機イオウ化合物が挙げられる。これらは１種単独でまたは２種類以上を組み合わせて使用できる。特に、２５℃での水への溶解度が５ｇ／１００ｍｌ以下の重合禁止剤が好ましい。そのような重合禁止剤としては、例えば、ｐ−メトキシフェノール、ｐ−ｔ−ブチルカテコール、ジフェニルアミンが挙げられる。
【００４１】
重合禁止剤の量は、例えば、重合禁止剤の投入前に分散液中に存在する重合開始剤の量に応じて決めれば良い。重合禁止剤のモル量（Ｑ）と重合開始剤のモル量（Ｉ）の比率（Ｑ／Ｉ）は、０.１〜３０が好ましく、０.１〜２７.５がより好ましく、０.５〜２５が特に好ましい。各範囲の下限値は、重合開始剤によるラジカルの生成を一定時間抑制し、重合体（Ａ）の表面をアクリル系単量体混合物（ｂ）の重合体で均一に被覆し、プラスチゾル組成物の貯蔵安定性を向上する点で好ましい。また上限値は、アクリル系単量体混合物（ｂ）の重合を停止することなく、被覆を形成する点で好ましい。
【００４２】
重合体（Ａ）を含む分散液中に存在する重合開始剤のモル量（Ｉ）は、工程（１）のアクリル系単量体混合物（ａ）の重合に用いた重合開始剤の残存量であり、下記式（ｉ）および式（ii）により求めることができる。
【００４３】
ｋd（１／ｓ）＝Ａｅｘｐ（−△Ｅ／ＲＴ）    （ｉ）
ｋd：重合開始剤の熱分解速度定数
Ａ：重合開始剤の頻度因子（１／ｓ）
△Ｅ：重合開始剤の活性化エネルギー（Ｊ／ｍｏｌ）
Ｒ：気体定数（８.３１４Ｊ／ｍｏｌ・Ｋ）
Ｔ：重合反応の絶対温度（Ｋ）
重合開始剤の残存率（％）＝ｅｘｐ（−ｋdｔ）×１００      （ii）
ｔ：重合反応時間（ｓ）
すなわち式（１）により、まずアクリル系単量体混合物（ａ）の重合温度Ｔにおける重合開始剤の熱分解速度定数Ｋdを求める。次に式（２）より、重合温度Ｔの条件下でｔ（ｓ）時間反応後の重合開始剤の残存率を求める。そして、重合体開始剤の使用量から分散液中に存在する重合開始剤のモル量（Ｉ）を求める。
【００４４】
頻度因子Ａと活性化エネルギー△Ｅは重合開始剤の特有の定数であり、高分子論文集ＶＯＬ.３２，Ｎｏ.４，ｐ２２９−２３４（１９７５）に記載のデータより計算できる。具体的には、過硫酸カリウムの場合、Ａ＝２.８７×１０16（１／ｓ）、△Ｅ＝１３７９３７（Ｊ／ｍｏｌ）である。
【００４５】
工程（２）の重合後の分散液中でのアクリル系重合体の体積平均粒子径は、０.０５〜２μｍが好ましく、０.２〜２μｍがより好ましい。体積平均粒子径が大きい程、すなわち表面積が小さい程、プラスチゾル組成物の貯蔵安定性が優れる。
【００４６】
［アクリル系重合体］
工程（２）で重合を行った後の分散液中のアクリル系重合体は、例えば、噴霧乾燥法（スプレードライ法）や酸凝固や塩凝固させた後に乾燥させることにより、粉体として分別できる。特に一次粒子同士が強固に結合せず、弱いせん断力で容易に一次粒子の状態にできる点から、噴霧乾燥法が好ましい。
【００４７】
以上のようにして得たアクリル系重合体の体積平均粒子径は、５〜２００μｍが好ましい。この体積平均粒子径が５μｍ以上であれば、プラスチゾル組成物製造時の重合体の取り扱いが容易となる。また２００μｍ以下であれば、プラスチゾル組成物中の重合体を均一に分散でき、その塗膜は重合体の分散不良によって生じるブツ等が少なく、塗膜外観が良好となる。
【００４８】
アクリル系重合体のＧＰＣ（ゲル・パーミエイション・クロマトグラフィ）法により求められる重量平均分子量は、１万〜４００万が好ましく、５万〜３００万がより好ましく、３０万〜２００万が特に好ましい。各範囲の上限値は、可塑剤により容易に可塑化し、優れた加工性を有するプラスチゾル組成物が得られる点で好ましい。また下限値は、プラスチゾル組成物の貯蔵安定性の低下を抑制できる点で好ましい。
【００４９】
［プラスチゾル組成物］
プラスチゾル組成物は、以上説明したアクリル系重合体と可塑剤を含む。また必要に応じて、塩化ビニル樹脂、充填剤、接着剤等を含んでいても良い。
【００５０】
プラスチゾル組成物１００質量％中のアクリル系重合体の含有量は、５〜７０質量％が好ましい。
【００５１】
可塑剤の具体例としては、ジメチルフタレート、ジエチルフタレート、ジブチルフタレート、ジヘプチルフタレート、ジ−２−エチルヘキシルフタレート、ジオクチルフタレート、ジイソノニルフタレート、ジイソデシルフタレート、ブチルベンジルフタレート等のフタル酸エステル系可塑剤、ジメチルアジペート、ジブチルアジペート、ジイソブチルアジペート、ジヘキシルアジペート、ジ−２−エチルヘキシルアジペート、ジイソノニルアジペート、ジブチルジグリコールアジペート等のアジピン酸エステル系可塑剤、トリメチルホスフェート、トリエチルホスフェート、トリブチルホスフェート、トリ−２−エチルヘキシルホスフェート、トリブトキシエチルホスフェート、トリフェニルホスフェート、トリクレジルホスフェート、トリキシレニルホスフェート、クレジルフェニルホスフェート等のリン酸エステル系可塑剤、トリ−２−エチルヘキシルトリメリテート等のトリメリット酸エステル系可塑剤、ジメチルセバケート、ジブチルセバケート、ジ−２−エチルヘキシルセバケート等のセバチン酸エステル系可塑剤、ポリ−１,３−ブタンジオールアジペート等の脂肪族系ポリエステル可塑剤、ジエチレングリコールジベンゾエート、ジブチレングリコールジベンゾエート等の安息香酸系可塑剤、エポキシ化大豆油等のエポキシ化エステル系可塑剤、アルキルスルホン酸フェニルエステル等のアルキルスルホン酸フェニルエステル系可塑剤、脂環式二塩基酸エステル系可塑剤、ポリプロピレングリコール、ポリブチレングリコール等のポリエーテル系可塑剤、クエン酸アセチルトリブチル等のクエン酸系可塑剤が挙げられる。これらは１種単独でまたは２種類以上を組み合わせて使用できる。中でも、価格や入手のし易さの点から、ジオクチルフタレート、ジイソノニルフタレート、ジイソデシルフタレート、アルキル硫酸フェニル、クエン酸アセチルトリブチルの１種または２種以上を主成分として用いることが好ましい。
【００５２】
充填剤としては、例えば、炭酸カルシウム、水酸化アルミニウム、コロイダルシリカ、タルク、ガラス粉末、酸化アルミニウム等を挙げることができ、その含有量は目的によって適宜選択することができる。
【００５３】
接着剤は、基材の種類に応じて適宜選択すれば良い。例えば、基材が電着板や鋼板の場合は、エポキシ樹脂、ブロックウレタン樹脂、ポリアミン等の接着剤を使用できる。これらは１種単独でまたは２種類以上を組み合わせて使用できる。更に、接着剤の硬化剤も使用できる。例えば、エポキシ樹脂の接着剤に対しては、酸無水物、イミダゾール化合物等の硬化剤を使用でき、ブロックウレタン樹脂の接着剤に対しては、ジヒドラジド化合物等の硬化剤を使用できる。
【００５４】
プラスチゾル組成物には、その他、酸化チタン、カーボンブラック等の顔料、ミネラルターペン、ミネラルスピリット等の希釈剤、更に消泡剤、防黴剤、レベリング剤等を上記成分を阻害しない範囲で含有させることができる。
【００５５】
プラスチゾル組成物は、例えば、アクリル系重合体を可塑剤に分散することにより製造できる。その分散には、公知の混合機を使用できる。具体例としては、ポニーミキサー（Ｐｏｎｙ  ｍｉｘｅｒ）、チェンジキャンミキサー（Ｃｈａｎｇｅ−ｃａｎ  ｍｉｘｅｒ）、ホバートミキサー（Ｈｏｂｅｒｔ  ｍｉｘｅｒ）、プラネタリーミキサー、バタフライミキサー、らいかい機、ニーダー等が挙げられる。
【００５６】
プラスチゾル組成物を用いた被膜を形成する方法としては、例えば、ディップコーティング法、スプレーコーティング法等の塗工法により塗膜を形成し、これを焼き付ける方法が挙げられる。
【実施例】
【００５７】
以下、本発明を実施例により詳述する。実施例中の評価方法と評価基準は以下の通りである。以下の記載において「部」は「質量部」を示す。【００５８】
［接着強度］
７０×２５×０.８ｍｍのカチオン電着版（パルテック(株)製）２枚を重ねて、この間の中央部にプラスチゾル組成物を２５×２５×３ｍｍで塗布し、１４０℃で２０分加熱した試験片と１２０℃で２０分加熱した試験片を得た。この試験片の２枚のカチオン電着板を２３℃環境下で長軸反対方向に引張り、剪断接着強度を測定した。測定には引張測定装置（商品名ＡＧ−ＩＳ  ５ＫＮ、(株)島津製作所製）を用い、試験速度を５０ｍｍ／分とした。さらに接着試験後の破断面を目視により観察し、以下の基準で評価した。
「○」：破断面が材料から破壊している凝集破壊（ＣＦ）
「△」：破断面の一部が界面から破壊している、もしくは破断状態に偏りがある凝集破壊（ＳＣＦ）
「×」：破断面がゾルと電着版の界面から破壊している界面破壊（ＡＦ）【００５９】
［貯蔵安定性］
アクリル系重合体１００部と、可塑剤としてジイソノニルフタレート（(株)ジェイプラス製）１００部を、真空ミキサーにて５秒間大気圧下（０.１ＭＰａ）で混合した。さらに、この混合物を２.７ｋＰａに減圧して１１５秒間混合し、貯蔵安定性評価用プラスチゾル組成物を得た。このプラスチゾル組成物を２５℃の恒温槽で２時間保温し、ＢＨ型粘度計（(株)東京計器製）ＮＯ.７ローターを用いて、回転数２０ｒｐｍで１分後の初期粘度（α）（単位Ｐａ・ｓ）を測定した。測定後のプラスチゾル組成物を４０℃雰囲気下で保管し、初期粘度と同様の方法で１０日後の粘度（β）を測定した。そして、増粘率（％）＝［（β−α）／α］×１００の式から増粘率（％）を求め、以下の基準で評価した。
「○」：増粘率が２００％以下
「△」：増粘率が２００％を超え、６００％以下【００６０】
＜実施例１＞
［工程（１）］
温度計、窒素ガス導入管、攪拌棒、滴下漏斗および冷却管を装備した２リットルの４つ口フラスコに、イオン交換水５４４ｇを入れ、３０分間窒素ガスを通気し、イオン交換水中の溶存酸素を置換した。次いで、窒素ガスの通気を停止し、２００ｒｐｍで攪拌しながら８０℃に昇温した。内温が８０℃に達した時点で、メタクリル酸メチル２６.１ｇおよびメタクリル酸ｎ−ブチル１９.９ｇからなる単量体混合物（ｓ）を一括投入した。続いて、過硫酸カリウム０.４０ｇとイオン交換水１６ｇを投入して重合を行い、種粒子となる重合体粒子を形成した。【００６１】
４５分経過後、ジアルキルスルホコハク酸ナトリウム（商品名ペレックスＯＴ−Ｐ、花王(株)製）０.３２ｇおよびイオン交換水１６.０ｇを投入した。その１５分後に、メタクリル酸メチル２９４.４ｇ（５８.３モル％）、メタクリル酸ｔ−ブチル２７８.５ｇ（３８.３モル％）、メタクリル酸２−ヒドロキシエチル１９.１ｇ（２.９モル％）、ジアルキルスルホコハク酸ナトリウム（商品名ペレックスＯＴ−Ｐ）およびイオン交換水２０７.２ｇからなるアクリル系単量体混合物（ａ）を４時間かけて滴下して重合を完了し、重合体（Ａ）を含む分散液を得た。【００６２】
［工程（２）］
工程（１）で得た重合体（Ａ）を含む分散液を、８０℃で６０分保持し、重合禁止剤としてｐ−メトキシフェノール２４ｍｇおよびイオン交換水４ｇを投入した。ここで、分散液中に添加した重合禁止剤（ｐ−メトキシフェノール）のモル量（Ｑ）と、分散液中に残存している重合開始剤（過硫酸カリウム）のモル量（Ｉ）の比率（Ｑ／Ｉ）は、１.４である。また、重合禁止剤の添加の直前におけるアクリル系単量体混合物（ａ）の反応率は９７％であった。【００６３】
ここで添加した重合禁止剤（ｐ−メトキシフェノール）の添加量は、前記式（ｉ）および式（ii）によって算出した。この計算手順を説明する。まず工程（１）で重合開始剤（過硫酸カリウム）を投入した後、重合温度は８０℃で一定であり、重合禁止剤（ｐ−メトキシフェノール）は重合開始剤（過硫酸カリウム）の投入時から３６０分後に投入した。そして式（ｉ）から計算すると、過硫酸カリウムの８０℃における熱分解速度定数Ｋdは１.１１×１０-4である。さらに過硫酸カリウム０.４ｇ（分子量２７０.３）を用いて８０℃条件下で重合を開始した場合、式（ii）から計算すると、３６０分後の過硫酸カリウムの残存率は９.１％である。よって、重合禁止剤投入時の過硫酸カリウムの残存ｍｏｌ数は１.３５×１０-4ｍｏｌである。また、重合禁止剤（ｐ−メトキシフェノール）２４ｍｇ（分子量１２４.１）は１.９３×１０-4ｍｏｌであるから、両者のモル量の比率（Ｑ／Ｉ）は１.４である。【００６４】
そして、重合禁止剤投入から５分後にメタクリル酸メチル１４０.１ｇ（９２.２モル％）、メタクリル酸ｎ−ブチル１０.５ｇ（４.９モル％）、メタクリル酸２−アセトアセトキシエチル９.５ｇ（２.９モル％）、ジアルキルスルホコハク酸ナトリウム（商品名ペレックスＯＴ−Ｐ）１.６ｇおよびイオン交換水５６ｇからなるアクリル系単量体混合物（ｂ）を６０分間かけて滴下した。８０℃で２時間３０分攪拌を継続して、アクリル系重合体（Ｐ−１）の分散液を得た。重合は毎分２５ｍｌの窒素ガスを通気した環境下で行った。この重合体（Ｐ−１）の分散液を、Ｌ−８型スプレードライヤー（大河原化工機(株)製）を用いて入口温度／出口温度＝１５０／６５℃およびディスク回転数２０,０００ｒｐｍの条件で噴霧乾燥した。【００６５】
［プラスチゾル組成物の調製］
炭酸カルシウム（商品名ＮＳ＃２００、日東粉化工業(株)製）１００部、表面処理炭酸カルシウム（商品名白艶華ＣＣＲ、白石工業(株)製）１５０部、可塑剤としてジイソノニルフタレート（(株)ジェイプラス製）２００部、ブロックウレタン樹脂（商品名アデカレジンＱＲ−９４２８、(株)ＡＤＥＫＡ製）４０部、硬化剤（商品名アデカハードナーＥＨ−４３５８Ｓ、(株)ＡＤＥＫＡ製）４.４５部、酸化カルシウム３部を、真空ミキサー（商品名ＡＲＶ−２００、(株)シンキー製）にて５秒間大気圧（０.１ＭＰａ）で混合した。その後、２.７ｋＰａに減圧して、１７５秒間混合して混練物を得た。続いて、アクリル系重合体（Ｐ−１）１００部を添加し、真空ミキサーにて５秒間大気圧下（０.１ＭＰａ）で混合し、その後２.７ｋＰａに減圧して１１５秒間混合し、プラスチゾル組成物を得た。このプラスチゾル組成物の物性を評価した。結果を表２に示す。【００６６】
＜実施例２〜１４、比較例１、２＞
アクリル系単量体混合物（ａ）およびアクリル系単量体混合物（ｂ）を表２および３に示すように変更したこと以外は、実施例１と同様にしてアクリル系重合体（Ｐ−２）〜（Ｐ−１６）を製造し、プラスチゾル組成物を調製して評価した。結果を表２および３に示す。【００６７】
【表１】
0005998938.tif 000003
【００６８】
【表２】
0005998938.tif 000004
【００６９】
【表３】
0005998938.tif 000005
【００７０】
表中の略称は以下の化合物を示す。
・「ＭＭＡ」：メタクリル酸メチル（三菱レイヨン(株)製）
・「ｔ−ＢＭＡ」：メタクリル酸ｔ−ブチル（三菱レイヨン(株)製）
・「２−ＨＥＭＡ」：メタクリル酸２−ヒドロキシエチル（三菱レイヨン(株)製）
・「ｎ−ＢＭＡ」：メタクリル酸ｎ−ブチル（三菱レイヨン(株)製）
・「ＡＡＥＭ」：メタクリル酸２−アセトアセトキシエチル（日本合成化学(株)製）
・「カレンズＭＯＩ−ＢＰ」：２−［（３,５―ジメチルピラゾリル）カルボニルアミノ］エチルメタクリレート（昭和電工(株)製）
・「カレンズＭＯＩ−ＢＭ」：２−［０−（１'−メチルプロピリデンアミノ）カルボキシアミノ］エチルメタクリレート（昭和電工(株)製）【００７１】
表２および３に示すように、実施例１〜１４のプラスチゾル組成物は、加熱温度が低い場合（１２０℃で２０分加熱）であっても、塗板への密着性と貯蔵安定性に優れていた。一方、比較例１のプラスチゾル組成物は、アセトアセチル基またはブロックイソシアネート基を有する単量体を使用していないので、１２０℃で２０分加熱した場合には、接着破断面が界面剥離となり接着性が劣っていた。また、比較例２では、水酸基を有する単量体を使用していないため、１２０℃で２０分加熱した場合には、接着破断面が界面剥離となり接着性が劣っていた。